ЧУВСТВИТЕЛЬНЫЕ К ДАВЛЕНИЮ КЛЕЕВЫЕ КОМПОЗИЦИИ НА ВОДНОЙ ОСНОВЕ И СПОСОБЫ ИХ ИЗГОТОВЛЕНИЯ

1. Чувствительная к давлению клеевая композиция, содержащая:
акриловый сополимер, образованный из смеси мономеров, содержащий в пересчете на общую массу мономеров в смеси мономеров:
(a) от 60 до 80 мас.% 2-этилгексилакрилата;
(b) от 10 до 30 мас.% бутилакрилата;
(c) от 3 до 7 мас.% метилметакрилата;
(d) от 0.1 до 3 мас.% стирола;
(e) от 0.1 до 1 мас.% (мет)акриловой кислоты,
причем акриловый сополимер имеет содержание кислоты менее 1 мас.% в пересчете на общую массу мономеров в смеси мономеров.
2. Чувствительная к давлению клеевая композиция по п. 1, отличающаяся тем, что композиция не содержит этилакрилат, винилацетат или α-метилстирол.
3. Чувствительная к давлению клеевая композиция по п.1, отличающаяся тем, что композиция не содержит сшивающий агент.
4. Чувствительная к давлению клеевая композиция по п. 1, дополнительно содержащая кислоту, выбранную из группы, состоящей из метакриловой кислоты, итаконовой кислоты, малеиновой кислоты, карбоновой кислоты и их комбинаций.
5. Чувствительная к давлению клеевая композиция по п. 1, отличающаяся тем, что температура стеклования акрилового сополимера составляет от -55 до -45°С.
6. Чувствительная к давлению клеевая композиция, содержащая: акриловый сополимер, содержащий в полимеризованной форме:
мономер, имеющий относительно низкую температуру стеклования менее 0°С;
мономер, имеющий относительно высокую температуру стеклования не менее 100°С,
причем акриловый сополимер имеет содержание кислоты менее 1 мас.% в пересчете на общую массу мономеров, образующих акриловый сополимер.
7. Чувствительная к давлению клеевая композиция по п. 6, отличающаяся тем, что мономер, имеющий относительно низкую температуру стеклования, выбран из группы, состоящей из 2-этилгексилакрилата, бутилакрилата, изооктилакрилата и их комбинаций.
8. Чувствительная к давлению клеевая композиция по п. 7, отличающаяся тем, что мономер, имеющий относительно высокую температуру стеклования, выбран из группы, состоящей из стирола, метилметакрилата, акриловой кислоты и их комбинаций.
9. Чувствительная к давлению клеевая композиция по п. 7, отличающаяся тем, что мономер, имеющий относительно высокую температуру стеклования, представляет собой кислоту, выбранную из группы, состоящей из акриловой кислоты, метакриловой кислоты, итаконовой кислоты, малеиновой кислоты, карбоновой кислоты и их комбинаций.
10. Способ приготовления чувствительной к давлению клеевой композиции, включающий:
приготовление мономерной эмульсии путем диспергирования смеси мономеров и поверхностно-активного вещества в водной среде, смеси мономеров, в пересчете на общую массу мономеров в смеси мономеров, (а) от 60 до 80 мас.% 2-этилгексилакрилата, (b) от 10 до 30 мас.% бутилакрилата, (с) от 3 до 7 мас.% метилметакрилата, (d) от 0,1 до 3 мас.% стирола и (е) от 0,1 до 1 мас.% (мет)акриловой кислоты; и
введение инициатора в мономерную эмульсию, тем самым полимеризуя смесь мономеров с образованием акрилового сополимера, подходящего для использования в чувствительной к давлению клеевой композиции,
причем акриловый сополимер имеет содержание кислоты менее 1 мас.% в пересчете на общую массу мономеров в смеси мономеров.